Empilement de couches dont la teinte, dans le domaine visible, change en réponse à un traitement thermique, cet empilement comportant dans l’ordre : - un miroir inférieur (12 ; 56) comportant une couche métallique (20 ; 60), - une couche transparente (14) composée d’un ou plusieurs matériaux diélectriques transparents dans le domaine du visible, l’épaisseur de cette couche transparente étant supérieure à 10 nm, et - un miroir supérieur (16 ; 58), au moins l’un des miroirs inférieur et supérieur étant partiellement réfléchissant, un des miroirs et de la couche transparente comprenant une couche (22) réalisée dans un matériau à changement de phase dont l’épaisseur est comprise entre 10 nm et 250 nm, et la différence entre les parties réelles des indices de réfraction du matériau à changement de phase et de la couche transparente est supérieure à 0,2, caractérisé en ce que la couche (22) en matériau à changement de phase est située dans le miroir inférieur au-dessus de la couche métallique et forme la face du miroir inférieur en contact avec la couche transparente. Empilement selon la revendication 1, dans lequel le matériau à changement de phase est un matériau choisi dans le groupe composé des matériaux suivants et de leur alliage : Sb 2 S 3 , GeTe, Ge 2 Sb 2 Te 5 , GeSe 2 , Sb 2 Te 3 , Bi 2 Te 3 , Sb 2 Se 3 , VO 2 . Empilement selon la revendication 2, dans lequel le matériau à changement de phase est le trisulfure d’antimoine de formule chimique Sb 2 S 3 . Empilement selon la revendication 3, dans lequel l’épaisseur de la couche (22) en matériau à changement de phase est comprise entre 10 nm et 50 nm. Empilement selon l’une quelconque des revendications précédentes, dans lequel le miroir supérieur (16) comporte une couche métallique en argent. Empilement selon l’une quelconque des revendications 1 à 4, dans lequel le miroir supérieur (36) comporte une couche métallique en titane. Empilement selon la revendication 5 ou 6, dans lequel l’épaisseur de la couche métallique du miroir supérieur (16 ; 36) est comprise entre 3 nm et 40 nm. Empilement selon l’une quelconque des revendications précédentes, dans lequel l’épaisseur de la couche métallique (20) du miroir inférieur (12) est supérieure à 50 nm. Empilement selon l’une quelconque des revendications précédentes, dans lequel l’écart entre les teintes de l’empilement lorsque la couche (22) en matériau à changement de phase est entièrement dans une phase amorphe et lorsque la couche en matériau à changement de phase est entièrement dans une phase cristalline, est supérieur, en valeur absolue, à 50° lorsque cet écart est mesuré à l’aide d’un cercle chromatique où le rouge primaire est à 0°, le vert primaire est à 120°, le bleu primaire est à 240°, et les mélanges, à des angles intermédiaires, en proportion des deux primaires qui les composent. Empilement selon l’une quelconque des revendications précédentes, dans lequel l’empilement comporte une couche superficielle transparente (18) déposée sur le miroir supérieur du côté opposé à la couche transparente interposée entre les miroirs inférieur et supérieur. Procédé de fabrication d’un empilement conforme à l’une quelconque des revendications précédentes, caractérisé en ce que les différentes couches de l’empilement sont déposées, sur un substrat (10), les unes sur les autres, par un procédé d’évaporation par canon à électrons.